(57)【特許請求の範囲】
【請求項１】
半導体基板上に、アバランシェ増倍層及び光吸収層を備え、これらの層の一方または双方をガイド層で挟んでなる導波路型の半導体受光素子において、
前記アバランシェ増倍層は導電型がｎ型であり、
前記光吸収層は導電型がｐ型でありかつキャリア濃度が１×１０１６ｃｍ−３の低濃度光吸収層とキャリア濃度が１×１０１８ｃｍ−３の高濃度光吸収層とを有し、
前記高濃度光吸収層は、前記低濃度光吸収層より前記アバランシェ増倍層から離れた側にあることを特徴とする半導体受光素子。
【請求項２】
前記アバランシェ増倍層の厚みは、０．３μｍ以下であることを特徴とする請求項１記載の半導体受光素子。
【発明の詳細な説明】
【０００１】
【発明の属する技術分野】
本発明は、半導体受光素子に関し、特に、低電圧、低雑音及び高速応答に優れたアバランシェ増倍型の半導体受光素子に関するものである。
【０００２】
【従来の技術】
従来、受光素子の１種に、入射光により生成したキャリアを空乏層のなだれ現象を用いて増倍し、受光感度を高める、アバランシェ増倍型半導体受光素子がある。
この受光素子は、半導体のｐｎ接合を用いて光を検出するフォトダイオードにアバランシェ過程を組み合わせることにより、信号増幅効果を有し、受信感度が高く、しかも高速応答に優れているという特徴を有する。
【０００３】
アバランシェ過程とは、半導体のｐｎ接合に深い逆バイアスを印加することにより、高電界下で加速された電子や正孔によりイオン化を生じさせ、そこで生じた電子−正孔対の電子が再び高電界により加速されてイオン化するという現象が連鎖反応的に起きる過程である。この過程の極限状態がアバランシェ降伏である。この現象を利用して信号を増幅することができる。
このとき、アバランシェ増倍を得るためには高電界を印加する必要があることと、トンネルブレークダウンを防ぐためにアバランシェ増倍層の層厚を確保する必要があることから、一般的には、その動作電圧を大きな値とすることが必要である。
【０００４】
一方、北野らや花谷らは、光吸収層とアバランシェ増倍層を一体化させて薄膜とすることで、動作電圧の低減が可能であることを提案している（北野ら：信学技報ＯＰＥ９６−１１，  ｐ６１，  （１９９６−０５）、花谷ら：特開平８−３２１０５号公報等参照）。
図４は、動作電圧の低減が可能なアバランシェ増倍型半導体受光素子を示す斜視図であり、ｎ−ＩｎＰ基板１上に、ｎ−ＩｎＡｌＡｓ層２、ＩｎＡｌＧａＡｓコア層３、ＩｎＡｌＡｓ／ＩｎＧａＡｓ超格子光吸収増倍層４、ＩｎＡｌＧａＡｓコア層５、ｐ−ＩｎＡｌＡｓ層６、ｐ−ＩｎＧａＡｓコンタクト層７が積層されてメサストライプ状とされ、これらの層２〜７はポリイミド埋め込み層８により全体が埋め込まれ、このポリイミド埋め込み層８上にはｐ型電極９が形成され、また、ｎ−ＩｎＰ基板１の裏面にはｎ型電極１０が形成されている。
【０００５】
この半導体受光素子は、ＩｎＧａＡｓとＩｎＡｌＡｓとの超格子構造を用い、そのＩｎＧａＡｓ層を入射光Ｌを吸収する光吸収層として、ＩｎＡｌＡｓ／ＩｎＧａＡｓ超格子構造をアバランシェ増倍層として利用しており、ＩｎＧａＡｓとＩｎＡｌＡｓとを組み合わせることで、電子に対するバンド不連続が大きく、正孔に対するバンド不連続が小さい構造ができ、電子のイオン化率の向上を図ることができる。
また、このとき、光吸収層の薄膜化による量子効率の劣化を防ぐために、導波路構造を取り入れている。この超格子構造を用いて薄膜光吸収層兼アバランシェ増倍層とすることで、低電圧動作を実現している。
【０００６】
【発明が解決しようとする課題】
従来のアバランシェ増倍型の半導体受光素子では、ｐｎ接合に高電界を印加してアバランシェ増倍を得るため、一般的に動作電圧が高くなる。そこで、光吸収層及びアバランシェ増倍層を一体化して薄膜化、超格子化することで動作電圧を低減している。
ところで、このようにアバランシェ層内で光吸収／光電変換を行なう場合においては、アバランシェ過程に伴う過剰雑音をより増大させることが理論的に知られており、過剰雑音が増大し、Ｓ／Ｎ比が劣化し、ひいては受信感度が劣化するという問題点があった。
【０００７】
また、光ファイバ通信によく利用される１．３μｍ帯や１．５μｍ帯の光を受光するには、この波長帯域に対応したバンドギャップの小さな材料を光吸収層に用いる必要があるが、このような材料をアバランシェ増倍層と一体化させた場合、バンドギャップの小さな材料に大きな電界がかかるため、トンネル暗電流が発生する原因となり、高い増倍率が得られなかったり、受信感度が劣化したり等の問題点がある。
【０００８】
また、光吸収層と基板との格子整合が暗電流を小さく保つ為の条件と考えられているが、光吸収層として使える化合物半導体の組成比の選択の余地はほとんどなく、光吸収層のバンドギャップエネルギーが制限されてしまい任意に設定することができないという問題点があった。
【０００９】
本発明は、上記の事情に鑑みてなされたものであって、低電圧動作で増倍率が高く、同時に暗電流が低い高感度のアバランシェ増倍型の半導体受光素子を提供することを目的とし、さらに、光吸収層の格子整合条件を取り除き、光吸収層の材料の範囲を広げることができるアバランシェ増倍型の半導体受光素子を提供することを目的とする。
【００１０】
【課題を解決するための手段】
上記課題を解決するために、本発明は、次の様な半導体受光素子を提供する。
すなわち、本発明の請求項１記載の半導体受光素子は、半導体基板上に、アバランシェ増倍層及び光吸収層を備え、これらの層の一方または双方をガイド層で挟んでなる導波路型の半導体受光素子において、前記アバランシェ増倍層は導電型がｎ型であり、前記光吸収層は導電型がｐ型でありかつキャリア濃度が１×１０１６ｃｍ−３の低濃度光吸収層とキャリア濃度が１×１０１８ｃｍ−３の高濃度光吸収層とを有し、前記高濃度光吸収層は、前記低濃度光吸収層より前記アバランシェ増倍層から離れた側にあることを特徴としている。
【００１１】
また、請求項２記載の半導体受光素子は、請求項１記載の半導体受光素子において、前記アバランシェ増倍層の厚みを、０．３μｍ以下としたことを特徴としている。
【００１６】
本発明の半導体受光素子では、前記アバランシェ増倍層の導電型をｎ型とし、前記光吸収層の導電型をｐ型としかつキャリア濃度が１×１０１６ｃｍ−３の低濃度光吸収層とキャリア濃度が１×１０１８ｃｍ−３の高濃度光吸収層とを有し、前記高濃度光吸収層を、前記低濃度光吸収層より前記アバランシェ増倍層から離れた側としたことにより、印加電圧の大半がアバランシェ増倍層に印加されることとなり、光吸収層に印加される電圧は非常に小さなものとなる。これにより、光吸収層に印加される電圧が非常に小さくなり、素子の動作電圧が低下する。また、動作電圧を印加する時に、光吸収層にかかる電界がほとんどないために、無電界状態の光吸収層からの暗電流成分が大幅に減少する。
【００１７】
また、前記アバランシェ増倍層と前記光吸収層との間に電界緩和層を設けた場合、光吸収層からの暗電流成分が減少する効果はより大きくなる。
また、前記電界緩和層が高キャリア濃度で薄膜化された場合、該電界緩和層にかかる電圧が低下し、全体として動作電圧の低下に寄与する。
さらに、電界がかかっていない光吸収層は高光入力時の耐飽和特性にも優れているため、大入力光を有効に受信することが可能になる。
【００１８】
ここでは、素子の動作電圧を低下させるために、各層の層厚と電界の積の和で表される印加電圧のうち、光吸収層で必要としていた電圧を０Ｖに近づける方法が採られる。この場合、光吸収層自体のキャリア濃度を上げて電界を緩和し、光吸収層全体が空乏化しないようにして光吸収層の動作電圧を低下させる方法と、アバランシェ増倍層と光吸収層の間に電界緩和層を設け、電界緩和層によってアバランシェ増倍層の電界を緩和し、電界緩和層と光吸収層界面での電界がビルトイン・ポテンシャルによる電界と同程度の大きさになるような構造とすることで動作電圧を低下させる方法とがある。
【００１９】
この場合、光吸収層での電界が小さくなるため、アバランシェ増倍層への注入効率が低下してしまう。そこで、これを改善するために、前記光吸収層を、キャリア濃度が１×１０１６ｃｍ−３の低濃度光吸収層とキャリア濃度が１×１０１８ｃｍ−３の高濃度光吸収層とにより構成し、これらの光吸収層のうち高濃度光吸収層を、前記低濃度光吸収層より前記アバランシェ増倍層から離れた側とすることにより、光吸収によって発生したキャリアのアバランシェ増倍層への注入を促進することが可能になる。また、高濃度の光吸収層を前記アバランシェ増倍層より離れた側とすることにより、アバランシェ増倍層へのキャリア注入効率、即ち光電変換効率（量子効率）が向上する。
【００２０】
また、アバランシェ増倍層を超格子を用いた薄膜とすることで、動作電圧を２０Ｖ程度、好ましくは１５Ｖ程度もしくはそれ以下とすることが可能である。この時、従来のものと降伏電圧あるいは動作電圧が同じであれば、従来のものと増倍率が同じになる。一方、光吸収層からの暗電流成分が大幅に減少しているため、受信感度、最高感度を出すための最適増倍率ともに改善されることとなる。
【００２１】
また、アバランシェ増倍層の薄膜化によるトンネル電流のブレークダウンを阻止し、かつ、アバランシェ増倍によるブレークダウン特性を保持するために、アバランシェ増倍層はバンドギャップの大きな材料で構成することが好ましい。
アバランシェ増倍層を超格子で構成しない場合、光吸収層のバンドギャップが同じ大きさである場合には、該アバランシェ増倍層のバンドギャップは大きい方が好ましい。
【００２２】
また、光吸収層をアバランシェ増倍層の上方に配置した場合では、該光吸収層に歪みを導入し、該光吸収層を構成する化合物の組成を変化させることにより、そのバンドギャップエネルギーを受光しようとする光の波長のエネルギーに合わせることが可能になる。
さらに、光吸収層を薄厚化し、その周囲をワイドギャップ半導体や低屈折率の材料で覆うことにより、導波路を形成し、量子効率の増加を図ることが可能である。
【００２３】
【発明の実施の形態】
本発明の半導体受光素子の各実施形態について図面に基づき説明する。
［第１の実施形態］
図１は本発明の第１の実施形態のメサ型アバランシェ増倍型半導体受光素子を示す斜視図である。
この半導体受光素子は、ｎ型ＩｎＰ基板１上に、ガイド層１１、アバランシェ増倍層１２、電界緩和層１３、低濃度光吸収層１４、高濃度光吸収層１５、ガイド層１６、ｐ型コンタクト層７が積層されてメサストライプ状とされ、これらの層１１〜１６、７はパッシベーション膜１７により全体が覆われ、このパッシベーション膜１７上にはｐ型コンタクト層７に導通するｐ型電極９が形成され、また、ｎ型ＩｎＰ基板１の裏面にはｎ型電極１０が形成されている。
【００２４】
これらの層の導電型、電界分布を決めるキャリア濃度及び層厚は次の通りである。
0003610910.tif 000002
【００２５】
また、これらの層を構成する材料は、ガイド層１１がエネルギーギャップが〜１ｅＶでＩｎＰに格子整合するＩｎＡｌＧａＡｓまたはＩｎＧａＡｓＰ、アバランシェ増倍層１２がＩｎＡｌＡｓ、電界緩和層１３がＩｎＰに格子整合するＩｎＡｌＡｓまたはＩｎＰ、低濃度光吸収層１４及び高濃度光吸収層１５がＩｎＰに格子整合するＩｎＧａＡｓである。
【００２６】
アバランシェ増倍層１２は、イオン化率比を改善するために、２種類の超薄膜を積層した超格子からなる構造とすることもできる。その際の超格子構造としては、例えば、ＩｎＡｌＡｓ（２０ｎｍ）／ＩｎＧａＡｌＡｓ（１０ｎｍ）を１０周期繰り返した量子井戸構造とすると、およそ０．３μｍの厚みの増倍層を構成することができる。
【００２７】
また、アバランシェ増倍層１２はワイドギャップ半導体のほうが好ましいので、ＩｎＰに格子整合するＩＩ−ＶＩ族化合物半導体を用いても良い。その際には、アバランシェ増倍層１２のブレークダウン電界にあわせ、電界緩和層１３の層厚を上述したものの２倍（約０．１μｍ）程度とする。
【００２８】
この半導体受光素子を作製するには、前記層１１〜１６、７を成長させる結晶成長装置として、燐のクラッキングセルを利用することが可能な固体ソースＭＢＥ、ガスソースＭＢＥ、ＭＯ−ＭＢＥなどを用いる。また、成長温度は４５０℃〜５２０℃の間とする。
また、電界分布の精度を向上させるため、ｐ型ドーパントとして拡散係数の小さいＢｅを用いる。
【００２９】
まず、上記の結晶成長装置を用いてエピタキシャル層を作製した後、Ｂｒ２：ＨＢｒ：Ｈ２Ｏの組成のエッチング液を使ってメサストライプ状の導波路の形成を行う。このとき、基板１が露出する程度にエッチングを行う。なお、導波路を形成するメサの大きさは５μｍ×２０μｍ程度とする。
その後、メサ側壁を保護するため、メサストライプ状の層１１〜１６、７全体を覆うようにＳｉＯｘあるいはＳｉＮｘを堆積させてパッシベーション膜１７を形成する。
【００３０】
ｐ型電極９は、メサ最上部のパッシベーション膜１７をエッチングで除去し、Ｔｉ／Ｐｔ／Ａｕを蒸着して形成する。
ｎ型電極１０は、Ａｕ／Ｇｅ／Ｎｉを真空蒸着装置を用いて蒸着することで形成する。なお、光の入射端面には、ＳｉＮｘまたはＳｉＯｘからなる反射防止膜を形成する。
【００３１】
次に、この半導体受光素子の動作について説明する。
この半導体受光素子では、光信号である入射光Ｌを、光吸収層１４、１５に対して横方向から入射させ、導波路に整合させるようにする。
ここでは、およそ１８Ｖ以上でアバランシェ増倍が顕著となり、降伏電圧はおよそ２０Ｖであった。また、このときのアバランシェ増倍層１２における電界強度はおよそ６００ＫＶｃｍになっていた。また、アバランシェ増倍の最大増倍率は３０以上であった。
【００３２】
アバランシェ層１２における高電界は、電界緩和層１３でほぼ緩和され、電界緩和層１３と光吸収層１４との界面では、ほぼ、ビルトイン・ポテンシャルによる電界と同じ程度の大きさになる。
この受光素子に入射した入射光Ｌは、導波路を通過しながら光吸収層１４、１５でキャリアを発生する。発生したキャリアは拡散、ドリフトにより電界のかかった電界緩和層１３、アバランシェ増倍層１２へと注入され、アバランシェ増倍層１２で印加電圧・電界値に対応した増倍過程を経て光信号として検出される。
【００３３】
ここで、光吸収層を低濃度光吸収層１４と高濃度光吸収層１５の２層により構成すると、光吸収層内にキャリア濃度の勾配が形成されることとなり、注入効率が向上する。これは、キャリアの濃度勾配により内部電界が発生し、非空乏層領域での再結合損が無視できるようになるためである。この半導体受光素子の遮断周波数はおよそ１０ＧＨｚであった。
【００３４】
図２は、この半導体受光素子のバンド構造を示す図であり、図において、２１は低濃度光吸収層１４と高濃度光吸収層１５により構成される濃度勾配付き光吸収層、２２はｎ型コンタクト層、２３は光キャリア（電子）、２４は光キャリア（正孔）である。なお、図中、層厚の方向は電界の方向と同一である。
この半導体受光素子の光吸収層２１に入射光Ｌが入射すると、該光吸収層２１内では電子−正孔対が発生し、この電子−正孔対により生じた電子２３が電界緩和層１３を経由してアバランシェ増倍層１２へと注入される。このアバランシェ増倍層１２では、アバランシェ増倍を起こすことにより信号が増幅されるので、外部に光電流として出力することができる。
【００３５】
［第２の実施形態］
図３は本発明の第２の実施形態のアバランシェ増倍型半導体受光素子を示す斜視図である。
この半導体受光素子は、ｎ型ＩｎＰ基板１上に、ガイド層１１、アバランシェ増倍層１２、電界緩和層１３、ｐ＋−ＩｎｘＧａ１−ｘＡｓ（Ｘは任意）からなる光吸収層３１、ｐ＋−ＩｎＰからなる埋め込み層３２が形成され、電界緩和層１３上に光吸収層３１及び埋め込み層３２を挟むようにガイド層３３及びｐ型コンタクト層３４が形成され、これらの層１１〜１３、３１〜３４はパッシベーション膜１７により全体が覆われ、このパッシベーション膜１７上にはｐ型コンタクト層３４に導通するｐ型電極９が形成され、また、ｎ型ＩｎＰ基板１の裏面にはｎ型電極１０が形成されている。
【００３６】
これらの層の導電型、電界分布を決めるキャリア濃度及び層厚は次の通りである。
0003610910.tif 000003
【００３７】
また、これらの層を構成する材料は、ガイド層１１がエネルギーギャップが〜１ｅＶでＩｎＰに格子整合するＩｎＡｌＧａＡｓまたはＩｎＧａＡｓＰ、アバランシェ増倍層１２がＩｎＡｌＡｓ、電界緩和層１３がＩｎＰに格子整合するＩｎＡｌＡｓまたはＩｎＰ、ガイド層３３がＩｎＰ、ｐ型コンタクト層３４がＩｎＧａＡｓである。
【００３８】
この半導体受光素子を作製するには、前記層１１〜１３、３１〜３４を成長させる結晶成長装置として、燐が利用できるように燐のクラッキングセルを取り付けた固体ソースＭＢＥ、ガスソースＭＢＥ、ＭＯ−ＭＢＥなどを用いる。また、成長温度は４８０℃〜５３０℃の間とする。
また、電界分布の精度を向上させるため、ｐ型ドーパントとして拡散係数の小さいＢｅを用いる。
【００３９】
導波路を形成するための大きなメサストライプ部は１０μｍ×３０μｍ程度のものをブロム系のエッチング液を用いて形成する。さらに、燐酸系のエッチング液を用い、このメサストライプ部の真ん中を電界緩和層１３までＵ溝或いはＶ溝状にエッチングし、溝を形成する。この溝の幅は５μｍ程度とする。この溝の形成は、ＲＩＢＥやＲＩＥなどのドライエッチング装置を用いても可能である。
【００４０】
硫酸系エッチング液により成長前処理したのち、上記の成長装置、またはＭＯ−ＶＰＥ装置を用い、ｐ＋−ＩｎｘＧａ１−ｘＡｓ（Ｘは任意）からなる光吸収層３１を形成し、さらに上部埋め込み層３２としてｐ＋−ＩｎＰを形成することで、光は導波モード内に閉じこめられる。
その後、最上部にＳｉＯｘあるいはＳｉＮｘを堆積させてパッシベーション膜１７を形成する。
【００４１】
電極を形成するために必要な領域のパッシベーション膜１７をエッチングにて除去し、ｐ型コンタクト層３４を露出させた後、ｐ型電極９を形成する。
ｎ型電極１０は、Ａｕ／Ｇｅ／Ｎｉを真空蒸着装置を用いて蒸着することで形成する。
上記構造をとることにより、導波路に結合した光信号は光吸収層３１で光キャリアを形成し、電界緩和層１３、アバランシェ増倍層１２にドリフトにて注入され、検出される。
【００４２】
ここでは、光吸収層３１にｐ＋−ＩｎｘＧａ１−ｘＡｓ（Ｘは１．０〜０．５３の間の任意の値）を用いることで、バンドギャップをＩｎＰより小さなＩｎ０．５３Ｇａ０．４７ＡｓからＩｎＡｓまで可変することができ、長波長の光を検出可能とする事ができる。
【００４３】
この半導体受光素子が、第１の実施形態と異なった構造になっているのは、電界緩和層１３の上部にＩｎＰと格子整合したＩｎＧａＡｓを堆積させてｐ型コンタクト層３４とし、格子整合していない光吸収層３１の上部にコンタクト層を形成するのを回避するためである。
【００４４】
この半導体受光素子では、光信号である入射光Ｌを横方向より導波路に結合させるように入射させる。この入射光Ｌは光吸収層３１に入射し、その内部でキャリアを生成する。この被吸収層３１内で発生したキャリアは、拡散により電界緩和層１３に達し、アバランシェ増倍層１２に注入される。
この光吸収層３１にキャリア濃度の勾配を形成すると、注入効率が向上する。また、アバランシェ増倍が顕著となる電圧は、１５Ｖ程度となる。この場合の遮断周波数はおよそ１０ＧＨｚであった。
【００４５】
以上説明した様に、各実施形態の半導体受光素子によれば、光吸収層１４、１５（３１）に掛かる電圧を非常に小さくすることができ、アバランシェ増倍動作時の暗電流の増加を抑制しながら、動作電圧の低下を図ることができる。
したがって、低電圧動作で増倍率が高く、同時に暗電流が低く、高感度であり、さらに、光吸収層の格子整合条件を取り除き、光吸収層の材料の範囲を広げることにより、光吸収層のバンドギャップエネルギーを変化させることのできるアバランシェ増倍型の半導体受光素子を提供することができる。
特に、この構造を用いて動作電圧を１５Ｖ以下に設定した場合、動作用電源や信号増幅回路の選択肢が増え、実装が容易で高感度な光受信器を実現することができる。
【００４６】
なお、本実施形態では、ＩｎＰ基板上の材料を中心に説明してきたが、ＩｎＰ基板以外の基板、例えば、ＧａＡｓ基板等も用いることができる。ＧａＡｓ基板を用いた場合には、各層をＧａＡｓに格子整合する化合物を用い、光吸収層のみｐ＋−ＩｎｘＧａ１−ｘＡｓ（Ｘは任意）を用いて構成すればよい。
また、ＧａＳｂ系、ＳｉＧｅ混晶系、Ｓｉ／Ｇｅヘテロ接合系にも適用することができる。
また、光吸収層は高濃度の均一層でもよく、あるいは、全体にわたって濃度勾配を持った層としてもよいことはいうまでもない。
【００４７】
【発明の効果】
以上説明した様に、本発明の半導体受光素子によれば、アバランシェ増倍層の導電型をｎ型とし、光吸収層の導電型をｐ型としかつキャリア濃度が１×１０１６ｃｍ−３の低濃度光吸収層とキャリア濃度が１×１０１８ｃｍ−３の高濃度光吸収層とを有し、前記高濃度光吸収層を、前記低濃度光吸収層より前記アバランシェ増倍層から離れた側としたので、印加電圧の大半がアバランシェ増倍層に印加されることとなり、光吸収層に印加される電圧を非常に小さくすることができ、素子の動作電圧を低下させることができる。また、動作電圧を印加する時に、光吸収層にかかる電界がほとんどないために、無電界状態の光吸収層からの暗電流成分を大幅に減少させることができる。
【００４８】
したがって、低電圧動作で増倍率が高く、同時に暗電流が低く、高感度であり、さらに、光吸収層の格子整合条件を取り除き、光吸収層の材料の範囲を広げることにより、光吸収層のバンドギャップエネルギーを変化させることのできるアバランシェ増倍型の半導体受光素子を提供することができる。
【図面の簡単な説明】
【図１】本発明の第１の実施形態のアバランシェ増倍型半導体受光素子を示す斜視図である。
【図２】本発明の第１の実施形態のアバランシェ増倍型半導体受光素子のバンド構造を示す図である。
【図３】本発明の第２の実施形態のアバランシェ増倍型半導体受光素子を示す斜視図である。
【図４】従来のアバランシェ増倍型半導体受光素子を示す斜視図である。
【符号の説明】
１  ｎ−ＩｎＰ基板
２  ｎ−ＩｎＡｌＡｓ層
３  ＩｎＡｌＧａＡｓコア層
４  ＩｎＡｌＡｓ／ＩｎＧａＡｓ超格子光吸収増倍層
５  ＩｎＡｌＧａＡｓコア層
６  ｐ−ＩｎＡｌＡｓ層
７  ｐ−ＩｎＧａＡｓコンタクト層
８  ポリイミド埋め込み層
９  ｐ型電極
１０  ｎ型電極
１１  ガイド層
１２  アバランシェ増倍層
１３  電界緩和層
１４  低濃度光吸収層
１５  高濃度光吸収層
１６  ガイド層
１７  パッシベーション膜
２１  濃度勾配付き光吸収層
２２  ｎ型コンタクト層
２３  光キャリア（電子）
２４  光キャリア（正孔）
３１  光吸収層
３２  埋め込み層
３３  ガイド層
３４  ｐ型コンタクト層
Ｌ  入射光
【図１】
0003610910.tif 000004
【図２】
0003610910.tif 000005
【図３】
0003610910.tif 000006
【図４】
0003610910.tif 000007